(57)【要約】  結着樹脂、着色剤、帯電制御剤および増粘剤を含む着色樹脂粒子を含有する静電荷像現像用トナーであって、前記結着樹脂が、スチレン系単量体単位と（メタ）アクリレート系単量体単位とを含む共重合体であり、前記増粘剤が、窒素原子を含む樹脂であり、前記窒素原子の含有量が、前記静電荷像現像用トナーに対し１５０〜１５００質量ｐｐｍである静電荷像現像用トナーを提供する。【特許請求の範囲】
【請求項１】
結着樹脂、着色剤、帯電制御剤および増粘剤を含む着色樹脂粒子を含有する静電荷像現像用トナーであって、
前記結着樹脂が、スチレン系単量体単位と（メタ）アクリレート系単量体単位とを含む共重合体であり、
前記増粘剤が、窒素原子を含む樹脂であり、前記窒素原子の含有量が、前記静電荷像現像用トナーに対し１５０〜１５００質量ｐｐｍである静電荷像現像用トナー。
【請求項２】
前記増粘剤が、ウレタン結合および／またはウレア結合を有する樹脂である請求項１に記載の静電荷像現像用トナー。
【請求項３】
前記増粘剤が、ウレタン結合および／またはウレア結合を有するポリエーテル樹脂である請求項１または２に記載の静電荷像現像用トナー。
【請求項４】
前記結着樹脂１００質量部に対する、前記増粘剤の含有量が、０．２〜５．０質量部である請求項１〜３のいずれかに記載の静電荷像現像用トナー。
【請求項５】
結着樹脂、着色剤および帯電制御剤を含む着色樹脂粒子を含有する静電荷像現像用トナーであって、
前記結着樹脂が、スチレン系単量体単位と（メタ）アクリレート系単量体単位とを含む共重合体であり、前記共重合体が架橋剤により架橋されており、前記架橋剤は架橋性樹脂を含み、前記架橋性樹脂が窒素原子を含む樹脂であり、前記窒素原子の含有量が、前記静電荷像現像用トナーに対し１５０〜１５００質量ｐｐｍである静電荷像現像用トナー。
【請求項６】
前記架橋性樹脂が、ウレタン結合および／またはウレア結合を有する樹脂である請求項５に記載の静電荷像現像用トナー。
【請求項７】
前記架橋性樹脂が、ウレタン結合および／またはウレア結合を有するポリエーテル樹脂である請求項５または６に記載の静電荷像現像用トナー。
【請求項８】
前記架橋性樹脂が、ウレタン結合および（メタ）アクリロイル基を有する樹脂である請求項５〜７のいずれかに記載の静電荷像現像用トナー。
【請求項９】
前記結着樹脂１００質量部に対する、前記架橋剤の含有量が、０．３〜５．０質量部である請求項５〜８のいずれかに記載の静電荷像現像用トナー。
【請求項１０】
前記結着樹脂が、前記スチレン系単量体単位を６０〜９０質量％の割合で、前記（メタ）アクリレート系単量体単位を１０〜４０質量％の割合で含有する請求項１〜９のいずれかに記載の静電荷像現像用トナー。
【請求項１１】
請求項１〜４,１０のいずれかに記載の静電荷像現像用トナーを製造する方法であって、
重合性単量体、着色剤、帯電制御剤および増粘剤を含有し、２５℃における粘度が１００〜１０００ｍＰａ・ｓである重合性単量体組成物を、水系分散媒体中に分散させて液滴を形成した後、重合を行うことにより着色樹脂粒子を得る工程を含み、
前記重合性単量体が、少なくとも、スチレン系単量体および（メタ）アクリレート系単量体を含み、
前記増粘剤が、窒素原子を含む樹脂であり、前記窒素原子の含有量が、前記静電荷像現像用トナーに対し１５０〜１５００質量ｐｐｍである静電荷像現像用トナーの製造方法。
【請求項１２】
前記重合性単量体が、架橋性の重合性単量体をさらに含有し、
前記架橋性の重合性単量体の使用量が、前記重合性単量体全量１００質量部中、２．０質量部以下である請求項１１に記載の静電荷像現像用トナーの製造方法。
【請求項１３】
請求項５〜１０のいずれかに記載の静電荷像現像用トナーを製造する方法であって、
重合性単量体、着色剤、帯電制御剤および架橋剤を含有する重合性単量体組成物を、水系分散媒体中に分散させて液滴を形成した後、重合を行うことにより着色樹脂粒子を得る工程を含み、
前記重合性単量体が、少なくとも、スチレン系単量体および（メタ）アクリレート系単量体を含み、
前記架橋剤は架橋性樹脂を含み、前記架橋性樹脂が窒素原子を含む樹脂であり、前記窒素原子の含有量が、前記静電荷像現像用トナーに対し１５０〜１５００質量ｐｐｍである静電荷像現像用トナーの製造方法。
【発明の詳細な説明】
【技術分野】
【０００１】
本発明は、複写機、ファクシミリ、およびプリンター等の、電子写真法を利用した画像形成装置の現像に用いることができる静電荷像現像用トナーおよびその製造方法に関するものである。
【背景技術】
【０００２】
電子写真装置、静電記録装置、および静電印刷装置等の画像形成装置は、感光体上に形成される静電潜像を、静電荷像現像用トナーで現像することで所望の画像を形成する方法が広く実施され、複写機、プリンター、ファクシミリ、およびこれら複合機等に適用されている。【０００３】
たとえば、電子写真法を用いた電子写真装置では、一般には光導電性物質からなる感光体の表面を種々の手段で一様に帯電させた後、当該感光体上に静電潜像を形成し、次いで当該静電潜像を、トナーを用いて現像し（現像工程）、必要に応じて用紙等の記録材にトナー画像を転写した（転写工程）後、加熱等によりトナーを記録材に定着させて（定着工程）、印刷物を得るものである。【０００４】
上記画像形成の工程の中でも、定着工程では、通常、定着時に定着ロールの温度を１５０℃以上に加熱する必要があり、エネルギー源として多くの電力が消費される。これに対し、近年、上記画像形成装置に対する、消費エネルギーの低減化、および印刷の高速化の要請の高まりに伴い、低い定着温度でも高い定着率を維持できるトナー（低温定着性に優れたトナー）の設計が求められている。【０００５】
優れた低温定着性と、高温領域での安定した定着性とを有するトナーとして、たとえば、特許文献１では、少なくとも着色剤、離型剤、および結着樹脂を含有するトナーにおいて、結着樹脂として、結晶性ポリエステル樹脂と、ガラス転移温度が−６０℃以上１０℃未満であるウレタンおよび／またはウレア結合を有する非晶質ポリエステル樹脂と、ガラス転移温度が３０℃以上７０℃未満であるウレタンおよび／またはウレア結合を有する非晶質ポリエステル樹脂とを組み合わせて用いる技術が開示されている。【０００６】
一方で、近年、複写機やプリンター等の電子写真方式で得られた画像をプロフェッショナル分野へ応用する取り組みが盛んに行われており、これまでの文字を印刷する用途から写真・グラフィック等の画像をより美しく出力することが必要になってきた。そのため、その出力画像にはこれまで以上に高光沢性（高グロス性）を有することが強く望まれて来ている。【０００７】
これに対し、上記特許文献１に記載のトナーは、定着温度を低くした場合でも、高温領域において安定した定着性を示すものである一方で、特許文献１に記載のトナーを用いて得られる出力画像は、グロスが低く、光沢性に劣るものであり、そのため、高グロス性という観点より、改善が望まれていた。
【先行技術文献】
【特許文献】
【０００８】
【特許文献１】特開２０１３−１４５３６９号公報
【発明の概要】
【発明が解決しようとする課題】
【０００９】
本発明は、このような実状に鑑みてなされたものであり、その目的は、高グロスが得られ、かつ、高温領域において安定した定着性を示す静電荷像現像用トナーを提供することを目的とする。
【課題を解決するための手段】
【００１０】
本発明者は、上記目的を達成すべく検討を行ったところ、結着樹脂、着色剤、および帯電制御剤を含む着色樹脂粒子を含有する静電荷像現像用トナーにおいて、結着樹脂として、スチレン系単量体単位と（メタ）アクリレート系単量体単位とを含む共重合体を用い、かつ、着色樹脂粒子中に、特定の窒素原子を有する樹脂を、静電荷像現像用トナーに対する、窒素原子の量が１５０〜１５００質量ｐｐｍの量にて含まれるものとなるように含有させることにより、高グロス性を示し、かつ、高温領域において安定した定着性を実現できる静電荷像現像用トナーを得ることができることを見出し、本発明を完成させるに至った。【００１１】
すなわち、本発明の第１の観点によれば、結着樹脂、着色剤、帯電制御剤および増粘剤を含む着色樹脂粒子を含有する静電荷像現像用トナーであって、前記結着樹脂が、スチレン系単量体単位と（メタ）アクリレート系単量体単位とを含む共重合体であり、前記増粘剤が、窒素原子を含む樹脂であり、前記窒素原子の含有量が、前記静電荷像現像用トナーに対し１５０〜１５００質量ｐｐｍである静電荷像現像用トナーが提供される。【００１２】
本発明の第１の観点に係る静電荷像現像用トナーにおいて、前記増粘剤が、ウレタン結合および／またはウレア結合を有する樹脂であることが好ましい。
本発明の第１の観点に係る静電荷像現像用トナーにおいて、前記増粘剤が、ウレタン結合および／またはウレア結合を有するポリエーテル樹脂であることが好ましい。
本発明の第１の観点に係る静電荷像現像用トナーにおいて、前記結着樹脂１００質量部に対する、前記増粘剤の含有量が、０．２〜５．０質量部であることが好ましい。【００１３】
また、本発明の第２の観点によれば、結着樹脂、着色剤および帯電制御剤を含む着色樹脂粒子を含有する静電荷像現像用トナーであって、前記結着樹脂が、スチレン系単量体単位と（メタ）アクリレート系単量体単位とを含む共重合体であり、前記共重合体が架橋剤により架橋されており、前記架橋剤は架橋性樹脂を含み、前記架橋性樹脂が窒素原子を含む樹脂であり、前記窒素原子の含有量が、前記静電荷像現像用トナーに対し１５０〜１５００質量ｐｐｍである静電荷像現像用トナーが提供される。【００１４】
本発明の第２の観点に係る静電荷像現像用トナーにおいて、前記架橋性樹脂が、ウレタン結合および／またはウレア結合を有する樹脂であることが好ましい。
本発明の第２の観点に係る静電荷像現像用トナーにおいて、前記架橋性樹脂が、ウレタン結合および／またはウレア結合を有するポリエーテル樹脂であることが好ましい。
本発明の第２の観点に係る静電荷像現像用トナーにおいて、前記架橋性樹脂が、ウレタン結合および（メタ）アクリロイル基を有する樹脂であることが好ましい。
本発明の第２の観点に係る静電荷像現像用トナーにおいて、前記結着樹脂１００質量部に対する、前記架橋剤の含有量が、０．３〜５．０質量部であることが好ましい。【００１５】
また、本発明の第１の観点および第２の観点に係る静電荷像現像用トナーにおいて、前記結着樹脂が、前記スチレン系単量体単位を６０〜９０質量％の割合で、前記（メタ）アクリレート系単量体単位を１０〜４０質量％の割合で含有することが好ましい。【００１６】
さらに、本発明によれば、上記本発明の第１の観点に係る静電荷像現像用トナーを製造する方法であって、重合性単量体、着色剤、帯電制御剤および増粘剤を含有し、２５℃における粘度が１００〜１０００ｍＰａ・ｓである重合性単量体組成物を、水系分散媒体中に分散させて液滴を形成した後、重合を行うことにより着色樹脂粒子を得る工程を含み、前記重合性単量体が、少なくとも、スチレン系単量体および（メタ）アクリレート系単量体を含み、前記増粘剤が、窒素原子を含む樹脂であり、前記窒素原子の含有量が、前記静電荷像現像用トナーに対し１５０〜１５００質量ｐｐｍである静電荷像現像用トナーの製造方法が提供される。
本発明の第１の観点に係る静電荷像現像用トナーの製造方法において、前記重合性単量体が、架橋性の重合性単量体をさらに含有し、前記架橋性の重合性単量体の使用量が、前記重合性単量体全量１００質量部中、２．０質量部以下であることが好ましい。【００１７】
また、本発明によれば、上記本発明の第２の観点に係る静電荷像現像用トナーを製造する方法であって、重合性単量体、着色剤、帯電制御剤および架橋剤を含有する重合性単量体組成物を、水系分散媒体中に分散させて液滴を形成した後、重合を行うことにより着色樹脂粒子を得る工程を含み、前記重合性単量体が、少なくとも、スチレン系単量体および（メタ）アクリレート系単量体を含み、前記架橋剤は架橋性樹脂を含み、前記架橋性樹脂が窒素原子を含む樹脂であり、前記窒素原子の含有量が、前記静電荷像現像用トナーに対し１５０〜１５００質量ｐｐｍである静電荷像現像用トナーの製造方法が提供される。【００１８】
さらに、本発明によれば、さらに別の観点に係る発明として、結着樹脂、着色剤、帯電制御剤および増粘剤を含む着色樹脂粒子を含有する静電荷像現像用トナーであって、
前記結着樹脂が、スチレン系単量体単位と（メタ）アクリレート系単量体単位とを含む共重合体であり、前記増粘剤が、ウレタン結合および／またはウレア結合を有する樹脂である静電荷像現像用トナーを提供することもできる。【００１９】
また、本発明によれば、さらに別の観点に係る発明として、結着樹脂、着色剤および帯電制御剤を含む着色樹脂粒子を含有する静電荷像現像用トナーであって、
前記結着樹脂が、スチレン系単量体単位と（メタ）アクリレート系単量体単位とを含む共重合体であり、前記共重合体が架橋剤により架橋されており、前記架橋剤は架橋性樹脂を含み、前記架橋性樹脂は、ウレタン結合および／またはウレア結合を有するポリエーテル樹脂である静電荷像現像用トナーを提供することもできる。
【発明の効果】
【００２０】
本発明によれば、高グロスが得られ、かつ、高温領域において安定した定着性を示す静電荷像現像用トナーおよびその製造方法を提供することができる。
【発明を実施するための形態】
【００２１】
＜第１実施形態＞
まず、本発明の第１実施形態に係る静電荷像現像用トナー（以下、単に「トナー」と称することがある。）は、結着樹脂、着色剤、帯電制御剤および増粘剤を含む着色樹脂粒子を含有する静電荷像現像用トナーであって、前記結着樹脂が、スチレン系単量体単位と（メタ）アクリレート系単量体単位（アクリレート系単量体単位および／またはメタクリレート系単量体単位の意味。以下同様。）とを含む共重合体であり、前記増粘剤が、窒素原子を含む樹脂であり、このような窒素原子を有する樹脂を、静電荷像現像用トナーに対する、窒素原子の量が１５０〜１５００質量ｐｐｍとなる量にて含むものである。
【００２２】
まず、第１実施形態のトナーを構成する着色樹脂粒子の製造方法について説明する。
【００２３】
第１実施形態のトナーを構成する着色樹脂粒子の製造方法は、粉砕法等の乾式法と、乳化重合凝集法、分散重合法、懸濁重合法および溶解懸濁法等の湿式法とに大別され、画像再現性などの印字特性に優れたトナーが得られ易いことから湿式法が好ましい。湿式法の中でも、ミクロンオーダーで比較的小さい粒径分布を持つトナーを得やすいことから、乳化重合凝集法、分散重合法、および懸濁重合法等の重合法がより好ましく、これらのなかでも懸濁重合法がさらに好ましい。
【００２４】
上記乳化重合凝集法は、乳化させた重合性単量体を重合し、樹脂微粒子を得て、着色剤等と凝集させ、着色樹脂粒子を製造する方法である。また、上記溶解懸濁法は、結着樹脂や着色剤等のトナー成分を有機溶媒に溶解または分散した溶液を水系媒体中で分散することで液滴形成し、次いで、有機溶媒を除去することで着色樹脂粒子を製造する方法であり、それぞれ公知の方法を用いることができる。
【００２５】
第１実施形態のトナーを構成する着色樹脂粒子は、湿式法、および乾式法のいずれでも製造することができるが、湿式法の中でも好ましい（Ａ）懸濁重合法を採用し、または乾式法の中でも代表的な（Ｂ）粉砕法を採用して着色樹脂粒子を製造する場合、以下のようなプロセスにより行なわれる。まず、（Ａ）懸濁重合法について説明する。
【００２６】
（Ａ）懸濁重合法
（１）重合性単量体組成物の調製工程
（Ａ）懸濁重合法においては、まず、重合性単量体、着色剤、帯電制御剤および増粘剤、さらに必要に応じて用いられる離型剤および分子量調整剤等のその他の添加物を混合、溶解して重合性単量体組成物の調製を行なう。重合性単量体組成物を調製する際の混合には、たとえば、メディア式分散機を用いて行なう。
【００２７】
第１実施形態において、重合性単量体とは、重合可能な化合物をいい、重合性単量体が重合することで結着樹脂となる。重合性単量体としては、得られる結着樹脂を、スチレン系単量体単位と（メタ）アクリレート系単量体単位とを含む共重合体とする観点より、主として、スチレン系単量体および（メタ）アクリレート系単量体を用いる。
【００２８】
スチレン系単量体としては、スチレン、ビニルトルエン、メチルスチレン、エチルスチレンなどが挙げられる。これらのスチレン系単量体は、１種類のみ使用してもよいし、２種類以上を組み合わせて使用してもよい。これらの中でも、スチレン、ビニルトルエン、およびメチルスチレンが好ましく、スチレンがより好ましい。
【００２９】
（メタ）アクリレート系単量体としては、アクリル酸メチル、アクリル酸エチル、アクリル酸プロピル、アクリル酸ブチル、アクリル酸２−エチルヘキシル、アクリル酸ジメチルアミノエチル、メタクリル酸メチル、メタクリル酸エチル、メタクリル酸プロピル、メタクリル酸ブチル、メタクリル酸２−エチルヘキシル、およびメタクリル酸ジメチルアミノエチルなどが挙げられる。これらの（メタ）アクリレート系単量体は、１種類のみ使用してもよいし、２種類以上を組み合わせて使用してもよい。これらの中でも、アクリル酸エチル、アクリル酸プロピル、およびアクリル酸ブチルが好ましく、アクリル酸ｎ−ブチルがより好ましい。
【００３０】
第１実施形態で用いる結着樹脂中における、スチレン系単量体単位の含有割合は、好ましくは６０〜９０質量％、より好ましくは６５〜８５質量％、さらに好ましくは７０〜８０質量％である。また、（メタ）アクリレート系単量体単位の含有割合は、好ましくは１０〜４０質量％、より好ましくは１５〜３５質量％、さらに好ましくは２０〜３０質量％である。スチレン系単量体単位および（メタ）アクリレート系単量体単位の含有割合を上記範囲とすることにより、得られるトナーを耐熱保存性、低温定着性にバランス良く優れたものとすることができる。
【００３１】
また、第１実施形態で用いる結着樹脂を得るための重合性単量体として、スチレン系単量体および（メタ）アクリレート系単量体以外の重合性単量体を用いてもよい。このようなその他の重合性単量体として、架橋性の重合性単量体を用いることが好ましい。架橋性の重合性単量体としては、２個以上の重合可能な官能基を持つ単量体および／または重合可能な官能基と架橋可能な官能基とを有する単量体であればよいが、たとえば、ジビニルベンゼン、ジビニルナフタレン、およびこれらの誘導体等の芳香族ジビニル化合物；エチレングリコールジメタクリレート、およびジエチレングリコールジメタクリレート等の２個以上の水酸基を持つアルコールに炭素−炭素二重結合を有するカルボン酸が２個以上エステル結合したエステル化合物；Ｎ，Ｎ−ジビニルアニリン、およびジビニルエーテル等の、その他のジビニル化合物；３個以上のビニル基を有する化合物；等を挙げることができる。これらのなかでも、架橋性の観点より、ジビニルベンゼンが好ましい。これらの架橋性の重合性単量体は、それぞれ単独で、あるいは２種以上組み合わせて用いることができる。
【００３２】
第１実施形態における、架橋性の重合性単量体の使用量は、結着樹脂を得るために用いる重合性単量体全量１００質量部中、好ましくは２．０質量部以下であり、より好ましくは０．１〜１．０質量部、さらに好ましくは０．２〜０．７質量部、さらにより好ましくは０．２〜０．５質量部である。すなわち、第１実施形態で用いる結着樹脂中における、架橋性の重合性単量体単位の含有割合は、好ましくは２．０質量％以下であり、より好ましくは０．１〜１．０質量％、さらに好ましくは０．２〜０．７質量％、さらにより好ましくは０．２〜０．５質量％である。架橋性の重合性単量体の使用量および含有割合を上記範囲とすることにより、結着樹脂を架橋した際における架橋度を比較的低いものとすることができ、これにより、得られるトナーを、高温領域において安定した定着性を有するものとしながら、高グロス性がより高められた出力画像を与えるものとすることができる。
【００３３】
また、第１実施形態で用いる結着樹脂を得るための、その他の重合性単量体として、スチレン系単量体および（メタ）アクリレート系単量体以外のモノビニル単量体を使用してもよい。モノビニル単量体としては、たとえば、アクリル酸、およびメタクリル酸；アクリロニトリル、およびメタクリロニトリル等のニトリル化合物；アクリルアミド、およびメタクリルアミド等のアミド化合物；エチレン、プロピレン、およびブチレン等のオレフィン；が挙げられる。これらのモノビニル単量体は、それぞれ単独で、あるいは２種以上組み合わせて用いることができる。第１実施形態における、スチレン系単量体および（メタ）アクリレート系単量体以外のモノビニル単量体の使用量は、結着樹脂を得るために用いる重合性単量体全量１００質量部中、好ましくは３質量部以下であり、より好ましくは０．１〜２．５質量部、さらに好ましくは０．５〜２．０質量部である。すなわち、第１実施形態で用いる結着樹脂中における、スチレン系単量体および（メタ）アクリレート系単量体以外のモノビニル単量体単位の含有割合は、好ましくは３質量％以下であり、より好ましくは０．１〜２．５質量％、さらに好ましくは０．５〜２．０質量％である。
【００３４】
また、重合性単量体の一部として、マクロモノマーを用いると、トナーの保存性と低温定着性とのバランスが良好になるため、任意のマクロモノマーを用いることが好ましい。マクロモノマーとは、分子鎖の末端に重合可能な炭素−炭素不飽和結合を有するもので、数平均分子量（Ｍｎ）が、通常１，０００〜３０，０００の反応性の、オリゴマーまたはポリマーのことをいう。マクロモノマーは、マクロモノマーを重合せずに得られる重合体のＴｇ（ガラス転移温度）よりも、高いＴｇを有する重合体を与えるものが好ましい。
【００３５】
第１実施形態では、着色剤を用いるが、カラートナー（通常、ブラックトナー、シアントナー、イエロートナー、マゼンタトナーの４種類のトナーが用いられる。）を製造する場合、ブラック着色剤、シアン着色剤、イエロー着色剤、マゼンタ着色剤をそれぞれ用いることができる。
【００３６】
ブラック着色剤としては、たとえば、カーボンブラック、チタンブラック、ならびに酸化鉄亜鉛、および酸化鉄ニッケル等の磁性粉等の顔料や染料を用いることができる。
【００３７】
シアン着色剤としては、たとえば、銅フタロシアニン顔料、その誘導体、およびアントラキノン顔料や染料等の化合物が用いられる。具体的には、Ｃ．Ｉ．Ｐｉｇｍｅｎｔ Ｂｌｕｅ２、３、６、１５、１５：１、１５：２、１５：３、１５：４、１６、１７：１、６０等が挙げられる。
【００３８】
イエロー着色剤としては、たとえば、モノアゾ顔料、およびジスアゾ顔料等のアゾ顔料、縮合多環顔料や染料等の化合物が用いられる。具体的には、Ｃ．Ｉ．Ｐｉｇｍｅｎｔ Ｙｅｌｌｏｗ３、１２、１３、１４、１５、１７、６２、６５、７３、７４、８３、９３、９７、１２０、１３８、１５１、１５５、１８０、１８１、１８５、１８６、２１４、２１９、Ｃ．Ｉ．Ｓｏｌｖｅｎｔ Ｙｅｌｌｏｗ９８、１６２、１７９等が挙げられる。
【００３９】
マゼンタ着色剤としては、たとえば、モノアゾ顔料、およびジスアゾ顔料等のアゾ顔料、縮合多環顔料や染料等の化合物が用いられる。具体的には、Ｃ．Ｉ．Ｐｉｇｍｅｎｔ Ｒｅｄ３１、４８、５７：１、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２５１、、Ｃ．Ｉ．Ｓｏｌｖｅｎｔ  Ｖｉｏｌｅｔ３１、４７、５９およびＣ．Ｉ．Ｐｉｇｍｅｎｔ Ｖｉｏｌｅｔ１９等が挙げられる。
【００４０】
第１実施形態において、それぞれの着色剤は、単独もしくは２種以上を組み合わせて用いてもよく、着色剤の使用量は、結着樹脂を得るための重合性単量体１００質量部に対して、好ましくは１〜１０質量部である。
【００４１】
帯電制御剤としては、各種の正帯電性または負帯電性の帯電制御剤を用いることができる。たとえば、カルボキシル基または含窒素基を有する有機化合物の金属錯体、含金属染料、およびニグロシン等の樹脂でない帯電制御剤；４級アンモニウム塩構造含有共重合体、スルホン酸基またはスルホン酸塩構造含有共重合体、およびカルボキシル基またはカルボン酸塩構造含有共重合体等の帯電制御樹脂；等を用いることができる。これらのなかでも、トナーの印字耐久性が良好になることから、帯電制御剤としては、帯電制御樹脂を含むものを用いることが好ましい。第１実施形態においては、帯電制御剤として、樹脂でない帯電制御剤と、帯電制御樹脂とを併用してもよいし、帯電制御樹脂を単独で用いてもよいが、トナーの印字耐久性の観点より、帯電制御樹脂を単独で用いることがより好ましい。帯電制御剤の使用量は、結着樹脂を得るための重合性単量体１００質量部に対して、好ましくは０．０１〜１０質量部、より好ましくは０．０３〜８質量部である。
【００４２】
また、第１実施形態では、増粘剤として、窒素原子を含む樹脂を用いる。このような樹脂として、ウレタン結合および／またはウレア結合を有する樹脂を用いることが好ましく、ウレタン結合および／またはウレア結合を有するポリエーテル樹脂を用いることがより好ましい。第１実施形態においては、スチレン系単量体単位と（メタ）アクリレート系単量体単位とを含む共重合体からなる結着樹脂、着色剤、および帯電制御剤に加えて、増粘剤として、窒素原子を含む樹脂を、窒素原子が静電荷像現像用トナーに対し１５０〜１５００質量ｐｐｍの量にて含まれるように配合することにより、得られるトナーを、高温領域において安定した定着性を有しながら、高グロスな出力画像を与えるものとすることができる。特に、増粘剤として、窒素原子を有する樹脂を用い、かつ、このような窒素原子を有する樹脂を、トナーに対する、窒素原子の量が１５０〜１５００質量ｐｐｍとなる量にて配合することにより、窒素原子を含む樹脂（増粘剤）と、結着樹脂との間で水素結合を介した疑似架橋点（フレキシブルな架橋点）を形成させることができるものと推定され、第１実施形態によれば、これにより、架橋樹脂の弾性を維持しながら、疑似架橋点による耐熱性の向上が実現でき、結果として、高温領域において安定した定着性を有しながら、高グロスな出力画像を与えることができると考えられる。
【００４３】
特に、着色剤として、ブラック着色剤を用いた場合には、他の着色剤を使用した場合と比較して、高温領域における定着性が低くなる傾向にある一方で、第１実施形態によれば、窒素原子を含む樹脂を配合することにより、その効果が大きいため、好ましい。
【００４４】
窒素原子を含む樹脂としては、分子構造中に、ウレタン結合および／またはウレア結合を有する樹脂であることが好ましく、ウレタン結合および／またはウレア結合を有するポリエーテル樹脂であることがより好ましく、ウレア結合を有するポリエーテル樹脂であることがさらに好ましい。ウレタン結合および／またはウレア結合を有するポリエーテル樹脂としては、たとえば、エーテル結合を有する重合体または共重合体が挙げられ、ウレタン結合および／またはウレア結合を有する、ポリオキシエチレン系ポリエーテル、ポリオキシプロピレン系ポリエーテル、ポリオキシブチレン系ポリエーテル、ビスフェノールＡ、ビスフェノールＦ等の芳香族ポリヒドロキシ化合物から誘導されるポリエーテル等が挙げられる。
【００４５】
ウレタン結合（−ＮＨＣＯＯ−結合）は、通常、イソシアネート化合物（Ｒ−ＮＣＯ）と、ヒドロキシ化合物とが反応することにより形成される結合であり、また、ウレア結合（−ＮＨＣＯＮＨ−結合）は、通常、イソシアネート化合物（Ｒ−ＮＣＯ）と、アミノ化合物とが反応することにより形成される結合である。そして、ウレタン結合および／またはウレア結合を有するポリエーテル樹脂を用いる場合における、ウレタン結合および／またはウレア結合を有するポリエーテル樹脂中における、このようなイソシアネート化合物由来の単量体単位の含有割合（すなわち、ウレタン結合およびウレア結合の含有割合）は、高グロス性および高温領域における定着性をより適切に高めるという観点より、好ましくは０．１５質量％以上であり、より好ましくは０．２５〜２．５質量％、さらに好ましくは０．５０〜２．０質量％である。なお、ウレタン結合および／またはウレア結合を有するポリエーテル樹脂中における、このようなイソシアネート化合物由来の単量体単位の含有割合は、たとえば、公知の一般的な窒素元素を定量可能な分析方法により求めることができる。
【００４６】
ウレタン結合および／またはウレア結合を有するポリエーテル樹脂は、たとえば、ポリイソシアネートや、ポリエーテルポリオール、ポリアミンを用いて合成される。
【００４７】
ポリイソシアネートとしては、脂肪族ポリイソシアネートや芳香族ポリイソシアネートなどが挙げられる。
脂肪族ポリイソシアネートとしては、テトラメチレンジイソシアネート、ヘキサメチレンジイソシアネート、ドデカメチレンジイソシアネート、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネートなどの鎖状構造を有するポリイソシアネート；イソホロンジイソシアネート、水素添加キシリレンジイソシアネート、４，４’−ジシクロヘキシルメタンジイソシアネート、１，４−シクロヘキサンジイソシアネート、メチルシクロヘキシレンジイソシアネート、１，３−ビス（イソシアネートメチル）シクロヘキサンなどの環状構造を有するポリイソシアネート；などが挙げられる。
芳香族ポリイソシアネートとしては、トリレンジイソシアネート、２，２’−ジフェニルメタンジイソシアネート、２，４’−ジフェニルメタンジイソシアネート、４，４’−ジフェニルメタンジイソシアネート、４，４’−ジベンジルジイソシアネート、１，５−ナフチレンジイソシアネート、キシリレンジイソシアネート、１，３−フェニレンジイソシアネート、１，４−フェニレンジイソシアネート、ジアルキルジフェニルメタンジイソシアネート、テトラアルキルジフェニルメタンジイソシアネート、α，α，α，α−テトラメチルキシリレンジイソシアネートなどが挙げられる。
これらは、単独もしくは２種以上を組み合わせて用いてもよい。
【００４８】
ポリエーテルポリオールとしては、アルキレンオキサイドおよびポリオール類の付加重合物；（ポリ）アルキレングリコールなどのグリコール類；などが挙げられる。
アルキレンオキサイドとしては、エチレンオキサイド、プロピレンオキサイド、ブチレンオキサイド、α−オレフィンオキサイドなどが挙げられる。
また、アルキレンオキサイドと付加重合するポリオール類としては、１，３−プロパンジオール、１，３−ブタンジオール、１，４−ブタンジオール、１，５−ペンタンジオール、１，６−ヘキサンジオール、３−メチル−１，５−ペンタンジオール、２−ブチル−２−エチル−１，３−プロパンジオール、１，４−シクロヘキサンジオール、１，４−シクロヘキサンジメタノール、４，４−ジヒドロキシフェニルプロパン、４，４−ジヒドロキシフェニルメタン、水素添加ビスフェノールＡ、ビスフェノールＡ、ビスフェノールＦ、ビスフェノールＳ、ジメチロール尿素およびその誘導体などのジオール；グリセリン、トリメチロールプロパン、１，２，５−ヘキサントリオール、１，２，６−ヘキサントリオール、ペンタエリスリトール、トリメチロールメラミンおよびその誘導体、ポリオキシプロピレントリオールなどのトリオール；などが挙げられる。
グリコール類としては、ヘキサメチレングリコール、テトラメチレングリコール、エチレングリコール、ジエチレングリコール、トリエチレングリコール、テトラエチレングリコール、ポリエチレングリコール、プロピレングリコール、ジプロピレングリコール、トリプロピレングリコール、ポリプロピレングリコール、（ポリ）テトラメチレングリコール、ネオペンチルグリコールなどの（ポリ）アルキレングリコール；エチレングリコール−プロピレングリコール共重合体；などが挙げられる。
これらは、単独もしくは２種以上を組み合わせて用いてもよい。
【００４９】
ポリアミンとしては、脂肪族ポリアミン、芳香族ポリアミンなどが挙げられる。
脂肪族ポリアミンとしては、エチレンジアミン、プロピレンジアミン、ヘキサメチレンジアミン、ジエチレントリアミン、トリエチレンテトラミン、１，２−シクロヘキサンジアミン、１−アミノ−３−アミノメチル−３，５，５−トリメチルシクロヘキサン、ジシクロヘキシルメタン−４，４’−ジアミン、２−ヒドロキシエチルエチレンジアミン、２−ヒドロキシエチルプロピルジアミン、２−ヒドロキシエチルプロピレンジアミン、ジ−２−ヒドロキシエチルエチレンジアミン、ジ−２−ヒドロキシエチレンジアミン、ジ−２−ヒドロキシエチルプロピレンジアミン、（Ｎ−アミノエチル）―２−エタノールアミン、２−ヒドロキシプロピルエチレンジアミン、ジ−２−ヒドロキシプロピルエチレンジアミン、ジ−２−ヒドロキシプロピルエチレンジアミンなどが挙げられる。
芳香族ポリアミンとしては、１，２−、１，３−および１，４−フェニレンジアミン、２，４’−および４，４’−ジフェニルメタンジアミン、クルードジフェニルメタンジアミン（ポリフェニルポリメチレンポリアミン）、ジアミノジフェニルスルホン、ベンジジン、チオジアニリン、ビス（３，４−ジアミノフェニル）スルホン、２，６−ジアミノピリジン、ｍ−アミノベンジルアミン、トリフェニルメタン−４，４’，４’ ’−トリアミン、ナフチレンジアミン、２，４−および２，６−トリレンジアミン、クルードトリレンジアミン、ジエチルトリレンジアミン、４，４’−ジアミノ−３，３’−ジメチルジフェニルメタン、４，４’−ビス（ｏ−トルイジン）、ジアニシジン、ジアミノジトリルスルホン、１，３−ジメチル−２，４−ジアミノベンゼン、１，３−ジメチル−２，６−ジアミノベンゼン、１，４−ジイソプロピル−２，５−ジアミノベンゼン、２，４−ジアミノメシチレン、１−メチル−３，５−ジエチル−２，４−ジアミノベンゼン、２，３−ジメチル−１，４−ジアミノナフタレン、２，６−ジメチル−１，５−ジアミノナフタレン、３，３’，５，５’−テトラメチルベンジジン、３，３’，５，５’−テトラメチル−４，４’−ジアミノジフェニルメタン、３，５−ジエチル−３’−メチル−２’，４−ジアミノジフェニルメタン、３，３’−ジエチル−２，２’−ジアミノジフェニルメタン、４，４’−ジアミノ−３，３’−ジメチルジフェニルメタン、３，３’，５，５’−テトラエチル−４，４’−ジアミノベンゾフェノン、３，３’，５，５’−テトラエチル−４，４’−ジアミノジフェニルエーテル、３，３’，５，５’−テトライソプロピル−４，４’−ジアミノジフェニルスルホンなどが挙げられる。
これらは、単独もしくは２種以上を組み合わせて用いてもよい。
【００５０】
第１実施形態で用いる窒素原子を含む樹脂は、第１実施形態に係る発明の効果が得られやすいという観点より、重量平均分子量（Ｍｗ）が、好ましくは８００〜１００００、より好ましくは１０００〜５０００、さらに好ましくは１２００〜３０００である。重量平均分子量（Ｍｗ）は、たとえば、ゲルパーミエーションクロマトグラフィー測定により、ポリスチレン換算の値にて求めることができ、具体的な測定条件例を以下に示す。
精秤した樹脂０．１ｇをそれぞれ１００ｍＬガラス製サンプル瓶に入れた後、テトラヒドロフラン（ＴＨＦ）４９．９ｇをそれぞれ加えた。次に、スターラーチップを入れ、マグネティックスターラーを用いて室温で１時間攪拌後、０．２μｍＰＴＦＥ製フィルターで濾過し、樹脂のＴＨＦ溶液を得る。最後に、ＴＨＦ溶液のそれぞれ１００μＬをＧＰＣ測定装置に注入してＧＰＣ測定する。重量平均分子量（Ｍｗ）は、得られたＧＰＣの溶出曲線を基に市販の単分散標準ポリスチレンによる検量線から換算する。
（ＧＰＣ測定条件）
ＧＰＣ：ＨＬＣ−８２２０（東ソー社製）
カラム：ＴＳＫ−ＧＥＬ  ＭＵＬＴＩＰＯＲＥ  ＨＸＬ−Ｍ  ２本直結（東ソー製）
溶離液：ＴＨＦ
流量：１．０ｍＬ／ｍｉｎ
温度：４０℃
【００５１】
また、第１実施形態で用いる窒素原子を含む樹脂は、低温定着性の観点より、ガラス転移温度（Ｔｇ）が、好ましくは５０〜１２０℃、より好ましくは６０〜１１０℃、さらに好ましくは７０〜１００℃である。
【００５２】
第１実施形態のトナーにおいては、上記増粘剤に由来する窒素原子の含有量が、トナーに対し１５０〜１５００質量ｐｐｍであり、これによって、高グロスが得られ、かつ、高温領域において安定した定着性を示すことができる。上記増粘剤に由来する窒素原子の含有量は、好ましくは２００〜１３００質量ｐｐｍであり、より好ましくは２５０〜１２００質量ｐｐｍ、さらに好ましくは４００〜１０００質量ｐｐｍである。上記増粘剤に由来する窒素原子の含有量は、増粘剤としての樹脂中に含まれる窒素原子の含有量と、増粘剤の使用量とを調整することによって、調整することができる。
上記窒素原子の含有量は、窒素測定装置を用いて、化学発光法により、測定することができる。トナーには、増粘剤以外の成分に由来する窒素原子が含有されることがあるが、上記窒素原子の含有量は、増粘剤に由来する窒素原子のみの含有量であるので、化学発光法により測定される窒素原子含有量から、増粘剤以外の成分に由来する窒素原子の含有量を減ずる必要がある。
【００５３】
増粘剤としての窒素原子を含む樹脂の含有量は、結着樹脂１００質量部に対して、好ましくは０．２質量部以上、より好ましくは０．３質量部以上、さらに好ましくは０．５質量部以上、また、好ましくは５．０質量部以下、より好ましくは４．０質量部以下、さらに好ましくは２．２質量部以下、特に好ましくは２．０質量部以下である。窒素原子を含む樹脂の含有量を上記範囲とすることにより、得られるトナーを、高グロス性を適切に高めながら、高温領域における定着性をより向上させることできる。
【００５４】
なお、第１実施形態において、増粘剤としての窒素原子を含む樹脂を添加する際には、窒素原子を含む樹脂を溶媒に溶解して、溶液の状態で添加することが好ましく、これにより、窒素原子を含む樹脂の添加効果をより適切に発揮させることができる。溶媒としては、窒素原子を含む樹脂を溶解可能な溶媒であればよく、特に限定されないが、たとえば、ジメチルスルホキシド、Ｎ−メチル−２−ピロリドン、Ｎ−ホルミルモルホリンなどが挙げられる。窒素原子を含む樹脂を溶媒に溶解して、溶液の状態で添加する際における、溶液中における窒素原子を含む樹脂の割合は、特に限定されないが、好ましくは１０〜６０質量％、より好ましくは３０〜５５質量％である。
【００５５】
なお、窒素原子を含む樹脂としては、たとえば、市販品を用いてもよく、たとえば、ウレア結合を有するポリエーテル樹脂の市販品の例として、商品名：ＢＹＫ−Ｄ４１０、ＢＹＫ−４１０、ＢＹＫ−Ｄ４１１（以上、いずれも、ビックケミー・ジャパン社製）などが挙げられ、これらは、ウレア結合を有するポリエーテル樹脂が、溶媒に溶解したものであるが、そのまま、あるいは、希釈して用いることができる。
【００５６】
また、その他の添加物として、離型剤をさらに添加することが好ましい。離型剤を添加することにより、定着時におけるトナーの定着ロールからの離型性を改善できる。離型剤としては、一般にトナーの離型剤として用いられるものであれば、特に制限無く用いることができる。
離型剤としては、たとえば、低分子量ポリエチレン、低分子量ポリプロピレン、低分子量ポリブチレンなどの低分子量ポリオレフィンワックス類；分子末端酸化低分子量ポリプロピレン、分子末端をエポキシ基に置換した低分子量末端変性ポリプロピレン、およびこれらと低分子量ポリエチレンのブロックポリマー、分子末端酸化低分子量ポリエチレン、分子末端をエポキシ基に置換した低分子量ポリエチレン、およびこれらと低分子量ポリプロピレンのブロックポリマーなどの末端変性ポリオレフィンワックス類；キャンデリラ、カルナウバ、ライス、木ロウ、ホホバなどの植物系天然ワックス；パラフィン、マイクロクリスタリン、ペトロラクタムなどの石油系ワックスおよびその変性ワックス；モンタン、セレシン、オゾケライト等の鉱物系ワックス；フィッシャートロプシュワックスなどの合成ワックス；多価アルコールの脂肪酸エステル化合物；これらの混合物などが挙げられる。
離型剤の中でも、多価アルコールの脂肪酸エステル化合物が、トナーの低温定着性を向上させ、印字耐久性を悪化させないことから好ましい。多価アルコールの脂肪酸エステル化合物としては、たとえば、ペンタエリスリトールテトラミリステート、ペンタエリスリトールテトラパルミテート、ペンタエリスリトールテトラステアレート、ペンタエリスリトールテトララウレート等のペンタエリスリトールエステル；ジペンタエリスリトールヘキサミリステート、ジペンタエリスリトールヘキサパルミテート、ジペンタエリスリトールヘキサラウレート等のジペンタエリスリトールエステル；ポリグリセリンの脂肪酸エステル化合物；などが挙げられる。中でも、ペンタエリスリトールエステルが好ましい。
離型剤の使用量は、結着樹脂を得るための重合性単量体１００質量部に対して、その下限が、好ましくは１質量部以上、より好ましくは３質量部以上、さらに好ましくは５質量部以上、特に好ましくは１２質量部以上であり、その上限が、好ましくは３０質量部以下、より好ましくは２５質量部以下、さらに好ましくは２０質量部以下である。
【００５７】
さらに、その他の添加物として、分子量調整剤を用いてもよい。分子量調整剤としては、ｔ−ドデシルメルカプタン、ｎ−ドデシルメルカプタン、ｎ−オクチルメルカプタン、および２，２，４，６，６−ペンタメチルヘプタン−４−チオール等のメルカプタン類；テトラメチルチウラムジスルフィド、テトラエチルチウラムジスルフィド、テトラブチルチウラムジスルフィド、Ｎ、Ｎ’−ジメチル−Ｎ、Ｎ’−ジフェニルチウラムジスルフィド、Ｎ、Ｎ’−ジオクタデシル−Ｎ、Ｎ’−ジイソプロピルチウラムジスルフィド等のチウラムジスルフィド類；等が挙げられる。分子量調整剤は、重合開始前または重合途中に添加することができる。分子量調整剤の使用量は、結着樹脂を得るための重合性単量体１００質量部に対して、好ましくは０．０１〜１０質量部であり、より好ましくは０．１〜５質量部である。
【００５８】
第１実施形態においては、以上の各成分をメディア式分散機などで混合することで、重合性単量体組成物を調製することができる。第１実施形態においては、このようにして調整される重合性単量体組成物の２５℃における粘度を、１００〜１０００ｍＰａ・ｓの範囲とすることが好ましく、１５０〜８００ｍＰａ・ｓの範囲とすることがより好ましく、２００〜７００ｍＰａ・ｓの範囲とすることがさらに好ましい。第１実施形態においては、重合性単量体組成物中に、増粘剤としての窒素原子を含む樹脂を含有させるため、その粘度が比較的高いものとなる一方で、窒素原子を含む樹脂を溶媒に溶解させて溶液の状態で添加するとともに、該溶液中における濃度を調整することで、重合性単量体組成物の粘度を調整することができる。重合性単量体組成物の２５℃における粘度を、上記範囲とすることにより、得られるトナーを、高温領域における定着性により優れたものとすることができる。なお、重合性単量体組成物の２５℃における粘度は、たとえば、Ｂ型粘度計を用いて測定することできる。
【００５９】
（２）懸濁液を得る懸濁工程（液滴形成工程）
次いで、上記（１）重合性単量体組成物の調製工程により得られた重合性単量体組成物を、水系分散媒体中に分散させ、懸濁させることで懸濁液（重合性単量体組成物分散液）を得ることができる。ここで、懸濁とは、水系分散媒体中で重合性単量体組成物の液滴を形成させることを意味する。液滴形成のための分散処理は、たとえば、インライン型乳化分散機（大平洋機工社製、商品名：マイルダー）、高速乳化・分散機（特殊機化工業社製、商品名：Ｔ．Ｋ．ホモミクサー  ＭＡＲＫ  ＩＩ型）等の強攪拌が可能な装置を用いて行なうことができる。
【００６０】
第１実施形態において、水系分散媒体は、水単独でもよいが、低級アルコール、および低級ケトン等の水に溶解可能な溶剤を併用することもできる。
【００６１】
第１実施形態において、水系分散媒体には、分散安定化剤を含有させることが好ましい。分散安定化剤としては、たとえば、硫酸バリウム、および硫酸カルシウム等の硫酸塩；炭酸バリウム、炭酸カルシウム、および炭酸マグネシウム等の炭酸塩；リン酸カルシウム等のリン酸塩；酸化アルミニウム、および酸化チタン等の金属酸化物；水酸化アルミニウム、水酸化マグネシウム、および水酸化第二鉄等の金属水酸化物；等の金属化合物や、ポリビニルアルコール、メチルセルロース、およびゼラチン等の水溶性高分子；アニオン性界面活性剤；ノニオン性界面活性剤；両性界面活性剤；等の有機化合物が挙げられる。
【００６２】
上記分散安定化剤の中でも、金属化合物、特に難水溶性の金属水酸化物のコロイドを含有する分散安定化剤は、着色樹脂粒子の粒径分布を狭くすることができ、洗浄後の分散安定化剤残存量が少ないので、得られるトナーは、画像を鮮明に再現することができ、特に、高温高湿下の画像品質を悪化させないので好ましい。
【００６３】
上記分散安定化剤は１種または２種以上を組み合わせて用いることができる。分散安定化剤の添加量は、結着樹脂を得るための重合性単量体１００質量部に対して、好ましくは０．１〜２０質量部、より好ましくは０．２〜１０質量部である。
【００６４】
また、重合性単量体組成物を、水系分散媒体中へ分散させた後、液滴形成前に、重合開始剤を添加することが好ましい。なお、重合開始剤は、上記（１）重合性単量体組成物の調製工程において添加してもよい。
【００６５】
重合開始剤としては、過硫酸カリウム、および過硫酸アンモニウム等の過硫酸塩；４，４’−アゾビス（４−シアノバレリック酸）、２，２’−アゾビス（２−メチル−Ｎ−（２−ヒドロキシエチル）プロピオンアミド、２，２’−アゾビス（２−アミジノプロパン）ジヒドロクロライド、２，２’−アゾビス（２，４−ジメチルバレロニトリル）、および２，２’−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ヘキシルパーオキシ−２−エチルヘキサノエート、ｔ−ブチルパーオキシピバレート、ｔ−ブチルパーオキシ−２−エチルブタノエート、ジイソプロピルパーオキシジカーボネート、ジ−ｔ−ブチルパーオキシイソフタレート、およびｔ−ブチルパーオキシイソブチレート等の有機過酸化物；が挙げられる。これらの中で、残留重合性単量体を少なくすることができ、印字耐久性も優れることから、有機過酸化物を用いるのが好ましい。
【００６６】
重合開始剤の使用量は、結着樹脂を得るための重合性単量体１００質量部に対して、好ましくは０．１〜２０質量部、より好ましくは０．３〜１５質量部、さらに好ましくは１．０〜１０質量部である。
【００６７】
（３）重合工程
上記（２）懸濁液を得る工程（液滴形成工程）により得られた、所望の懸濁液（重合性単量体組成物の液滴を含有する水系分散媒体）を加熱し、重合を開始させることで、着色樹脂粒子の水分散液が得られる。
【００６８】
第１実施形態における重合温度は、５０℃以上であることが好ましく、６０〜９８℃であることがより好ましい。また、第１実施形態における重合時間は、１〜２０時間であることが好ましく、２〜１５時間であることがより好ましい。
【００６９】
なお、重合性単量体組成物の液滴を安定に分散させた状態で重合を行うという観点より、重合工程においては、上記（２）懸濁液を得る工程（液滴形成工程）に引き続いて、攪拌による分散処理を行ないながら重合反応を進行させてもよい。
【００７０】
第１実施形態において、このようにして得られる着色樹脂粒子に、そのまま外添剤を添加してトナーとして用いてもよいが、重合工程により得られる着色樹脂粒子をコア層とし、その外側にコア層と異なるシェル層を作ることで得られる、いわゆるコアシェル型（または、「カプセル型」ともいう）の着色樹脂粒子としてもよい。コアシェル型の着色樹脂粒子は、低軟化点の物質よりなるコア層を、それより高い軟化点を有する物質で被覆することにより、トナーの定着温度の低温化と保存時の凝集防止とのバランスを取ることができる。
【００７１】
上記コアシェル型の着色樹脂粒子を製造する方法としては、特に制限はなく従来公知の方法によって製造することができるが、ｉｎ  ｓｉｔｕ重合法や相分離法が、製造効率の観点から好ましい。
【００７２】
ｉｎ  ｓｉｔｕ重合法によるコアシェル型の着色樹脂粒子の製造法を以下に説明する。
ｉｎ  ｓｉｔｕ重合法においては、着色樹脂粒子が分散している水系分散媒体中に、シェル層を形成するための重合性単量体（シェル用重合性単量体）とシェル用重合開始剤を添加し、重合を行なうことでコアシェル型の着色樹脂粒子を得ることができる。
【００７３】
シェル用重合性単量体としては、上述した重合性単量体と同様のものを用いることができる。その中でも、スチレン、メチルメタクリレート等のＴｇが８０℃を超える重合体が得られる単量体を、単独であるいは２種以上組み合わせて使用することが好ましい。
【００７４】
シェル用重合性単量体の重合に用いるシェル用重合開始剤としては、過硫酸カリウム、および過硫酸アンモニウム等の過硫酸金属塩；２，２’−アゾビス（２−メチル−Ｎ−（２−ヒドロキシエチル）プロピオンアミド）、および２，２’−アゾビス−（２−メチル−Ｎ−（１，１−ビス（ヒドロキシメチル）２−ヒドロキシエチル）プロピオンアミド）等の水溶性のアゾ化合物；等の重合開始剤を挙げることができる。シェル用重合開始剤の使用量は、シェル用重合性単量体１００質量部に対して、好ましくは０．１〜３０質量部、より好ましくは１〜２０質量部である。
【００７５】
シェル層の重合温度は、好ましくは５０℃以上であり、より好ましくは６０〜９５℃である。また、シェル層の重合時間は、好ましくは１〜２０時間、より好ましくは２〜１５時間である。
【００７６】
（４）洗浄、濾過、脱水、および乾燥工程
上記（３）重合工程により得られる着色樹脂粒子の水分散液に対し、重合終了後に、常法に従い、洗浄、濾過、脱水、および乾燥の一連の操作を、必要に応じて数回繰り返し行なうことが好ましい。
【００７７】
まず、着色樹脂粒子の水分散液中に残存する分散安定化剤を除去するために、着色樹脂粒子の水分散液について、酸またはアルカリを添加し洗浄を行なうことが好ましい。使用した分散安定化剤が、酸に可溶な無機化合物である場合、着色樹脂粒子の水分散液へ酸を添加して、洗浄を行うことが好ましく、一方、使用した分散安定化剤が、アルカリに可溶な無機化合物である場合、着色樹脂粒子の水分散液へアルカリを添加して、洗浄を行うことが好ましい。
【００７８】
また、分散安定化剤として、酸に可溶な無機化合物を使用した場合、着色樹脂粒子の水分散液へ酸を添加し、ｐＨを、好ましくは６．５以下、より好ましくは６以下に調整することが好ましい。添加する酸としては、硫酸、塩酸、硝酸等の無機酸、および蟻酸、酢酸等の有機酸を用いることができるが、分散安定化剤の除去効率が大きいことや製造設備への負担が小さいことから、特に硫酸が好適である。
【００７９】
（Ｂ）粉砕法
また、粉砕法を採用して着色樹脂粒子を製造する場合、以下のようなプロセスにより行なわれる。
まず、結着樹脂、着色剤、帯電制御剤および増粘剤としての窒素原子を含む樹脂、ならびに必要に応じて用いられる離型剤および分子量調整剤等のその他の添加物を混合機、たとえば、ボールミル、Ｖ型混合機、ＦＭミキサー（商品名）、高速ディゾルバ、インターナルミキサー、フォールバーグ等を用いて混合する。次に、上記により得られた混合物を、加圧ニーダー、二軸押出混練機、ローラ等を用いて加熱しながら混練する。得られた混練物を、ハンマーミル、カッターミル、ローラミル等の粉砕機を用いて、粗粉砕する。さらに、ジェットミル、高速回転式粉砕機等の粉砕機を用いて微粉砕した後、風力分級機、気流式分級機等の分級機により、所望の粒径に分級することで、粉砕法により、着色樹脂粒子を得ることができる。
【００８０】
なお、粉砕法で用いる結着樹脂、着色剤、帯電制御剤および増粘剤としての窒素原子を含む樹脂、ならびに必要に応じて用いられる離型剤および分子量調整剤等のその他の添加物は、上述の（Ａ）懸濁重合法で挙げたものを用いることができる。また、粉砕法により得られる着色樹脂粒子は、上述の（Ａ）懸濁重合法により得られる着色樹脂粒子と同じく、ｉｎ  ｓｉｔｕ重合法等の方法によりコアシェル型の着色樹脂粒子とすることもできる。
【００８１】
（着色樹脂粒子）
上述の（Ａ）懸濁重合法、または（Ｂ）粉砕法により着色樹脂粒子が得られる。
以下、トナーを構成する着色樹脂粒子について述べる。なお、以下で述べる着色樹脂粒子は、コアシェル型のものとコアシェル型でないものの両方を含むものである。
【００８２】
着色樹脂粒子の体積平均粒径Ｄｖは、画像再現性の観点から、好ましくは３〜１５μｍであり、より好ましくは４〜１２μｍ、さらに好ましくは４〜９μｍ、特に好ましくは５〜８μｍである。着色樹脂粒子の体積平均粒径Ｄｖが、上記範囲未満である場合には、トナーの流動性が低下し、カブリ等による画質の劣化が起り易くなる場合がある。一方、着色樹脂粒子の体積平均粒径Ｄｖが、上記範囲を超える場合には、得られる画像の解像度が低下する場合がある。
【００８３】
また、着色樹脂粒子の体積平均粒径（Ｄｖ）と個数平均粒径（Ｄｐ）との比である粒径分布（Ｄｖ／Ｄｐ）は、画像再現性の観点から、好ましくは１．０〜１．３であり、より好ましくは１．０〜１．２である。上記着色樹脂粒子の粒径分布（Ｄｖ／Ｄｐ）が、上記範囲を超える場合には、トナーの流動性が低下し、カブリ等による画質の劣化が起り易くなる場合がある。なお、着色樹脂粒子の体積平均粒径Ｄｖ、および個数平均粒径Ｄｐは、たとえば、粒度分析計（ベックマン・コールター社製、商品名：マルチサイザー）等を用いて測定することができる。
【００８４】
上述した着色樹脂粒子は、そのままで、あるいは着色樹脂粒子にキャリア粒子（フェライト、および鉄粉等）を混合することで、トナーとして使用してもよいが、トナーの帯電性、流動性、保存性等を調整するために、高速撹拌機（たとえば、商品名：ＦＭミキサー（日本コークス社製）等）を用いて、着色樹脂粒子に外添剤を添加・混合し、１成分トナーとしてもよいし、さらには、着色樹脂粒子および外添剤、さらにはキャリア粒子を混合し、２成分トナーとしてもよい。
【００８５】
外添剤としては、シリカ、酸化チタン、酸化アルミニウム、酸化亜鉛、酸化錫、炭酸カルシウム、燐酸カルシウム、および酸化セリウム等からなる無機微粒子；ポリメタクリル酸メチル樹脂、シリコーン樹脂、およびメラミン樹脂等からなる有機微粒子などが挙げられる。この中でも、無機微粒子が好ましく、シリカおよび酸化チタンがより好ましく、シリカが特に好ましい。また、外添剤として、２種類以上の微粒子を併用することが好ましい。
【００８６】
外添剤は、着色樹脂粒子１００質量部に対して、好ましくは０．１〜６質量部の割合、より好ましくは０．２〜５質量部の割合で用いることが望ましい。
【００８７】
第１実施形態のトナーは、結着樹脂として、スチレン系単量体単位と（メタ）アクリレート系単量体単位とを含む共重合体を用い、かつ、増粘剤として窒素原子を含む樹脂を配合することにより、高グロス性を示し、かつ、高温領域において優れた定着性、具体的には、優れた耐ホットオフセット性を実現することできるとともに、多枚数の連続印刷を行なっても、カブリ等による画質の劣化が起こり難く印字耐久性にも優れるトナーである。
【００８８】
＜第２実施形態＞
本発明の第２実施形態に係る静電荷像現像用トナー（以下、単に「トナー」と称することがある。）は、結着樹脂、着色剤および帯電制御剤を含む着色樹脂粒子を含有する静電荷像現像用トナーであって、前記結着樹脂が、スチレン系単量体単位と（メタ）アクリレート系単量体単位とを含む共重合体であり、前記共重合体が架橋剤により架橋されており、前記架橋剤は架橋性樹脂を含み、前記架橋性樹脂が窒素原子を含む樹脂であり、このような窒素原子を有する樹脂を、静電荷像現像用トナーに対する、窒素原子の量が１５０〜１５００質量ｐｐｍとなる量にて含むものである。
【００８９】
まず、第２実施形態のトナーを構成する着色樹脂粒子の製造方法について説明する。
【００９０】
第２実施形態のトナーを構成する着色樹脂粒子の製造方法としては、上述した第１実施形態と同様に、乾式法と、湿式法とが挙げられ、湿式法が好ましく、乳化重合凝集法、分散重合法、および懸濁重合法等の重合法がより好ましく、これらのなかでも懸濁重合法がさらに好ましい。
【００９１】
第２実施形態のトナーを構成する着色樹脂粒子は、湿式法、および乾式法のいずれでも製造することができるが、湿式法の中でも好ましい（Ａ）懸濁重合法を採用し、または乾式法の中でも代表的な（Ｂ）粉砕法を採用して着色樹脂粒子を製造する場合、以下のようなプロセスにより行なわれる。まず、（Ａ）懸濁重合法について説明する。
【００９２】
（Ａ）懸濁重合法
（１）重合性単量体組成物の調製工程
（Ａ）懸濁重合法においては、まず、重合性単量体、着色剤、帯電制御剤および架橋剤、さらに必要に応じて用いられる離型剤および分子量調整剤等のその他の添加物を混合、溶解して重合性単量体組成物の調製を行なう。重合性単量体組成物を調製する際の混合には、たとえば、メディア式分散機を用いて行なう。
【００９３】
第２実施形態において、重合性単量体とは、重合可能な化合物をいい、重合性単量体が重合することで結着樹脂となる。重合性単量体としては、得られる結着樹脂を、スチレン系単量体単位と（メタ）アクリレート系単量体単位とを含む共重合体とするこという観点より、主として、スチレン系単量体および（メタ）アクリレート系単量体を用いる。
【００９４】
スチレン系単量体および（メタ）アクリレート系単量体としては、上述した第１実施形態と同様のものを用いることができ、結着樹脂中における、スチレン系単量体単位の含有割合および（メタ）アクリレート系単量体単位の含有割合も、上述した第１実施形態と同様とすることができる。
【００９５】
また、第２実施形態で用いる結着樹脂を得るための重合性単量体として、スチレン系単量体および（メタ）アクリレート系単量体以外の重合性単量体を用いてもよい。このようなその他の重合性単量体として、架橋性の重合性単量体を用いることが好ましく、架橋性の重合性単量体としては、上述した第１実施形態と同様のものを用いることができ、その使用量も、上述した第１実施形態と同様とすることができる。なお、第２実施形態で用いる結着樹脂を得るための重合性単量体は、重量平均分子量（Ｍｗ）が、５００以下であることが好ましい。
【００９６】
また、第２実施形態で用いる結着樹脂を得るための、その他の重合性単量体として、スチレン系単量体および（メタ）アクリレート系単量体以外のモノビニル単量体を使用してもよく、モノビニル単量体としては、上述した第１実施形態と同様のものを用いることができ、その使用量も、上述した第１実施形態と同様とすることができる。
【００９７】
さらに、重合性単量体の一部として、マクロモノマーを用いると、トナーの保存性と低温定着性とのバランスが良好になるため、任意のマクロモノマーを用いることが好ましい。マクロモノマーとしては、第１実施形態と同様のものを用いることができる。
【００９８】
また、第２実施形態のトナーにおいては、結着樹脂として、架橋性樹脂を含む架橋剤により架橋された共重合体を用いる。第２実施形態において、架橋性樹脂とは、架橋性基を有する樹脂を意味し、したがって、架橋性樹脂には、架橋性の重合性単量体は含まれない。架橋性樹脂は、架橋性基を２個以上有することが好ましく、架橋性基を２〜４個有することがより好ましい。
【００９９】
第２実施形態のトナーにおいては、架橋剤として、窒素原子を含む架橋性樹脂を用い、なおかつ、第２実施形態のトナーに対する、架橋性樹脂に由来する窒素原子の含有量を、１５０〜１５００質量ｐｐｍに調整する。
【０１００】
第２実施形態のトナーにおいて、共重合体を架橋する際に、架橋剤として、窒素原子を含む架橋性樹脂を、窒素原子の含有量が上記の範囲となるように用いることにより、得られるトナーを、高温領域において安定した定着性を有しながら、高グロスな出力画像を与えるものとすることができる。特に、架橋性樹脂として、架橋性基と窒素原子を含み、架橋性基が２個以上である樹脂を特定の量で配合することにより、共重合体分子間あるいは共重合体の単一分子内で柔軟な架橋構造が適切な量で形成されるものと推定され、第２実施形態のトナーによれば、これにより、結着樹脂の弾性を維持しながら、架橋点による耐熱性の向上が実現でき、結果として、高温領域において安定した定着性を有しながら、高グロスな出力画像を与えることができると考えられる。
【０１０１】
特に、着色剤として、ブラック着色剤を用いた場合には、他の着色剤を使用した場合と比較して、高温領域における定着性が低くなる傾向にある一方で、第２実施形態のトナーによれば、窒素原子を含む架橋性樹脂を配合することにより、その効果が大きいため、好ましい。
【０１０２】
第２実施形態のトナーにおいては、上記架橋性樹脂に由来する窒素原子の含有量が、トナーに対し１５０〜１５００質量ｐｐｍであり、これによって、高グロスが得られ、かつ、高温領域において安定した定着性を示すことができる。上記架橋性樹脂に由来する窒素原子の含有量は、好ましくは３００〜１５００質量ｐｐｍであり、より好ましくは３５０〜１２００質量ｐｐｍであり、さらに好ましくは４００〜９００質量ｐｐｍである。上記架橋性樹脂に由来する窒素原子の含有量は、架橋性樹脂中に含まれる窒素原子の含有量と、架橋性樹脂の使用量とを調整することによって、調整することができる。
【０１０３】
上記窒素原子の含有量は、窒素測定装置を用いて、化学発光法により、測定することができる。第２実施形態のトナーには、架橋性樹脂以外の成分に由来する窒素原子が含有されることがあるが、上記窒素原子の含有量は、架橋性樹脂に由来する窒素原子のみの含有量であるので、化学発光法により測定される窒素原子の含有量から、架橋性樹脂以外の成分に由来する窒素原子の含有量を減ずる必要がある。
【０１０４】
第２実施形態で用いる架橋性樹脂が有する架橋性基としては、特に限定されないが、（メタ）アクリロイル基、ビニル基（ＣＨ２＝ＣＨ−）、ビニリデン基（ＣＨ２＝Ｃ＜）、ビニレン基（−ＣＨ＝ＣＨ−）等が挙げられ、（メタ）アクリロイル基が好ましい。本明細書において、（メタ）アクリロイル基は、アクリロイル基またはメタクリロイル基を意味する。
【０１０５】
第２実施形態で用いる架橋性樹脂としては、分子構造中に、ウレタン結合および／またはウレア結合を有する樹脂であることが好ましく、ウレタン結合および／またはウレア結合を有するポリエーテル樹脂であることがより好ましい。ウレタン結合および／またはウレア結合を有するポリエーテル樹脂としては、たとえば、エーテル結合を有する重合体または共重合体が挙げられ、ウレタン結合および／またはウレア結合を有する、ポリオキシエチレン系ポリエーテル、ポリオキシプロピレン系ポリエーテル、ポリオキシブチレン系ポリエーテル、ビスフェノールＡ、ビスフェノールＦ等の芳香族ポリヒドロキシ化合物から誘導されるポリエーテル等が挙げられる。
【０１０６】
共重合体を架橋する際に、架橋剤として、ウレタン結合および／またはウレア結合を有するポリエーテル樹脂を含むものを用いることにより、得られるトナーを、高温領域において安定した定着性を有しながら、高グロスな出力画像を与えるものとすることができる。特に、架橋性樹脂として、架橋性基と、ウレタン結合および／またはウレア結合とを有し、架橋性基が２個以上であるポリエーテル樹脂を配合することにより、共重合体分子間あるいは共重合体の単一分子内で柔軟な架橋構造が形成されるものと推定され、第２実施形態のトナーによれば、これにより、結着樹脂の弾性を維持しながら、架橋点による耐熱性の向上が実現でき、結果として、高温領域において安定した定着性を有しながら、高グロスな出力画像を与えることができると考えられる。
【０１０７】
第２実施形態で用いる架橋性樹脂としては、なかでも、架橋性基として、２個以上の（メタ）アクリロイル基を有しており、かつ、ウレタン結合および／またはウレア結合を有するポリエーテル樹脂が好ましい。
【０１０８】
特に、着色剤として、ブラック着色剤を用いた場合には、他の着色剤を使用した場合と比較して、高温領域における定着性が低くなる傾向にある一方で、第２実施形態によれば、ウレタン結合および／またはウレア結合を有する架橋性樹脂を配合することにより、その効果が大きいため、好ましい。
【０１０９】
ウレタン結合（−ＮＨＣＯＯ−結合）は、通常、イソシアネート化合物（Ｒ−ＮＣＯ）と、ヒドロキシ化合物とが反応することにより形成される結合であり、また、ウレア結合（−ＮＨＣＯＮＨ−結合）は、通常、イソシアネート化合物（Ｒ−ＮＣＯ）と、アミノ化合物とが反応することにより形成される結合である。そして、ウレタン結合および／またはウレア結合を有するポリエーテル樹脂を用いる場合における、ウレタン結合および／またはウレア結合を有するポリエーテル樹脂中における、このようなイソシアネート化合物由来の単量体単位の含有割合（すなわち、ウレタン結合およびウレア結合の含有割合）は、高グロス性および高温領域における定着性をより適切に高めるという観点より、好ましくは０．１５質量％以上であり、より好ましくは０．２５〜２．５質量％、さらに好ましくは０．５０〜２．０質量％である。なお、ウレタン結合および／またはウレア結合を有するポリエーテル樹脂中における、このようなイソシアネート化合物由来の単量体単位の含有割合は、たとえば、公知の一般的な窒素元素を定量可能な分析方法により求めることができる。
【０１１０】
第２実施形態で用いられるウレタン結合および／またはウレア結合を有するポリエーテル樹脂は、たとえば、ポリイソシアネートや、ポリエーテルポリオール、ポリアミンを用いて合成される。
【０１１１】
ポリイソシアネートとしては、脂肪族ポリイソシアネートや芳香族ポリイソシアネートなどが挙げられ、その具体例としては、上述した第１実施形態で例示されているものと同様のものが挙げられる。
【０１１２】
ポリエーテルポリオールとしては、アルキレンオキサイドおよびポリオール類の付加重合物；（ポリ）アルキレングリコールなどのグリコール類；などが挙げられ、その具体例としては、上述した第１実施形態で例示されているものと同様のものと同様のものが挙げられる。
【０１１３】
ポリアミンとしては、脂肪族ポリアミン、芳香族ポリアミンなどが挙げられ、その具体例としては、上述した第１実施形態で例示されているものと同様のものと同様のものが挙げられる。
【０１１４】
第２実施形態で用いる架橋性樹脂は、本願の効果が得られやすいという観点より、重量平均分子量（Ｍｗ）が、好ましくは８００〜１００００、より好ましくは１０００〜５０００、さらに好ましくは１２００〜３０００である。重量平均分子量（Ｍｗ）は、たとえば、ゲルパーミエーションクロマトグラフィー測定により、ポリスチレン換算の値にて求めることができ、具体的には、上述した第１実施形態と同様の条件にて測定することができる。
【０１１５】
また、第２実施形態で用いる架橋性樹脂は、低温定着性の観点より、ガラス転移温度（Ｔｇ）が、好ましくは５０〜１２０℃、より好ましくは６０〜１１０℃、さらに好ましくは７０〜１００℃である。
【０１１６】
架橋剤の使用量は、結着樹脂を得るための重合性単量体１００質量部に対して、好ましくは０．３〜５．０質量部、より好ましくは０．５〜４．０質量部である。架橋剤の使用量を上記範囲とすることにより、得られるトナーを、高グロス性を適切に高めながら、高温領域における定着性をより向上させることできる。
【０１１７】
なお、第２実施形態において、架橋剤を添加する際には、架橋剤を溶媒に溶解して、溶液の状態で添加することが好ましく、これにより、架橋剤の添加効果をより適切に発揮させることができる。溶媒としては、架橋剤を溶解可能な溶媒であればよく、特に限定されないが、たとえば、ジメチルスルホキシド、Ｎ−メチル−２−ピロリドン、Ｎ−ホルミルモルホリンなどが挙げられる。架橋剤を溶媒に溶解して、溶液の状態で添加する際における、溶液中における架橋剤の割合は、特に限定されないが、好ましくは１０〜６０質量％、より好ましくは３０〜５５質量％である。
【０１１８】
なお、架橋剤としては、市販品を用いてもよく、たとえば、（メタ）アクリロイル基ならびにウレタン結合および／またはウレア結合を有するポリエーテル樹脂の市販品の例として、商品名：ＴＡ−６４０ＢＵ２（日油社製）などが挙げられる。
【０１１９】
第２実施形態では、着色剤及び帯電制御剤を用いるが、着色剤及び帯電制御剤としては、上述した第１実施形態と同様のものを用いることができる。
【０１２０】
また、その他の添加物として、離型剤をさらに添加することが好ましい。離型剤としては、上述した第１実施形態と同様のものを用いることができ、その使用量も、上述した第１実施形態と同様とすることができる。
【０１２１】
さらに、その他の添加物として、分子量調整剤を用いてもよい。分子量調整剤としては、上述した第１実施形態と同様のものを用いることができ、その使用量も、上述した第１実施形態と同様とすることができる。
【０１２２】
第２実施形態においては、以上の各成分をメディア式分散機などで混合することで、重合性単量体組成物を調製することができる。第２実施形態においては、このようにして調製される重合性単量体組成物の２５℃における粘度を、上述した第１実施形態と同様の理由より、上述した第１実施形態と同様の範囲とすることが好ましい。
【０１２３】
（２）懸濁液を得る懸濁工程（液滴形成工程）
次いで、上記（１）重合性単量体組成物の調製工程により得られた重合性単量体組成物を、水系分散媒体中に分散させ、懸濁させることで懸濁液（重合性単量体組成物分散液）を得ることができる。第２実施形態においては、上記（１）重合性単量体組成物の調製工程により得られた重合性単量体組成物を用いる以外は、上述した第１実施形態と同様にして、懸濁液を得ることができる。
【０１２４】
（３）重合工程
上記（２）懸濁液を得る工程（液滴形成工程）により得られた、所望の懸濁液（重合性単量体組成物の液滴を含有する水系分散媒体）を加熱し、重合を開始させることで、着色樹脂粒子の水分散液が得られる。第２実施形態においては、上記（２）懸濁液を得る工程により得られた懸濁液を用いる以外は、上述した第１実施形態と同様にして、着色樹脂粒子の水分散液を得ることができる。
【０１２５】
（４）洗浄、濾過、脱水、および乾燥工程
上記（３）重合工程により得られる着色樹脂粒子の水分散液に対し、重合終了後に、常法に従い、洗浄、濾過、脱水、および乾燥の一連の操作を、必要に応じて数回繰り返し行なうことが好ましく、これらは上述した第１実施形態と同様の方法にて行うことができる。
【０１２６】
（Ｂ）粉砕法
また、粉砕法を採用して着色樹脂粒子を製造する場合、以下のようなプロセスにより行なわれる。
まず、結着樹脂、着色剤および帯電制御剤、ならびに必要に応じて用いられる離型剤および分子量調整剤等のその他の添加物を上述した第１実施形態と同様の混合機を用いて混合する。次に、上記により得られた混合物を用い、上述した第１実施形態と同様の方法により、着色樹脂粒子を得ることができる。
【０１２７】
なお、粉砕法で用いる結着樹脂、着色剤および帯電制御剤、ならびに必要に応じて用いられる離型剤および分子量調整剤等のその他の添加物は、上述の（Ａ）懸濁重合法で挙げたものを用いることができる。また、粉砕法により得られる着色樹脂粒子は、上述の（Ａ）懸濁重合法により得られる着色樹脂粒子と同じく、コアシェル型の着色樹脂粒子とすることもできる。
【０１２８】
（着色樹脂粒子）
上述の（Ａ）懸濁重合法、または（Ｂ）粉砕法により着色樹脂粒子が得られる。
以下、トナーを構成する着色樹脂粒子について述べる。なお、以下で述べる着色樹脂粒子は、コアシェル型のものとコアシェル型でないものの両方を含むものである。
【０１２９】
着色樹脂粒子の体積平均粒径Ｄｖは、画像再現性の観点から、好ましくは３〜１５μｍであり、より好ましくは４〜９μｍ、さらに好ましくは５〜８μｍである。着色樹脂粒子の体積平均粒径Ｄｖが、上記範囲未満である場合には、トナーの流動性が低下し、カブリ等による画質の劣化が起り易くなる場合がある。一方、着色樹脂粒子の体積平均粒径Ｄｖが、上記範囲を超える場合には、得られる画像の解像度が低下する場合がある。
【０１３０】
また、着色樹脂粒子の体積平均粒径（Ｄｖ）と個数平均粒径（Ｄｐ）との比である粒径分布（Ｄｖ／Ｄｐ）は、画像再現性の観点から、好ましくは１．０〜１．３であり、より好ましくは１．０〜１．２である。上記着色樹脂粒子の粒径分布（Ｄｖ／Ｄｐ）が、上記範囲を超える場合には、トナーの流動性が低下し、カブリ等による画質の劣化が起り易くなる場合がある。なお、着色樹脂粒子の体積平均粒径Ｄｖ、および個数平均粒径Ｄｐは、上述した第１実施形態と同様の方法にて測定することができる。
【０１３１】
上述した着色樹脂粒子は、そのままで、あるいは着色樹脂粒子にキャリア粒子（フェライト、および鉄粉等）を混合することで、トナーとして使用してもよいが、トナーの帯電性、流動性、保存性等を調整するために、高速攪拌機（たとえば、商品名：ＦＭミキサー（日本コークス社製）等）を用いて、着色樹脂粒子に外添剤を添加・混合し、１成分トナーとしてもよいし、さらには、着色樹脂粒子および外添剤、さらにはキャリア粒子を混合し、２成分トナーとしてもよい。
【０１３２】
外添剤としては、上述した第１実施形態と同様のものを用いることができ、その使用量も、上述した第１実施形態と同様とすることができる。
【０１３３】
第２実施形態のトナーは、結着樹脂として、スチレン系単量体単位と（メタ）アクリレート系単量体単位とを含み、かつ、特定の条件で架橋された共重合体を配合することによって、高グロス性を示し、かつ、高温領域において優れた定着性、具体的には、優れた耐ホットオフセット性を実現することできるトナーである。
【実施例】
【０１３４】
以下に、実施例および比較例を挙げて、本発明をさらに具体的に説明するが、本発明は、これらの実施例のみに限定されるものではない。なお、「部」および「％」は、特に断りのない限り質量基準である。
本実施例および比較例において行った試験方法は以下のとおりである。【０１３５】
（１）トナー中の増粘剤由来の窒素原子含有量、およびトナー中の架橋性樹脂由来の窒素原子含有量の測定
トナー中の増粘剤由来の窒素原子含有量、およびトナー中の架橋性樹脂由来の窒素原子含有量の測定は、窒素測定装置を用いて、化学発光法により行なった。具体的には、トナーサンプルを触媒存在下で熱分解し、トナー中の窒素成分を酸化して得た一酸化窒素ガスをオゾンと反応させることで生じる化学発光の光の強度を測定し、予め作成した検量線を用いてトナー中の窒素原子含有量を定量した。実施例１−１〜１−７および比較例１−１〜１−４のトナーの窒素原子含有量と、増粘剤を用いていないトナー（比較例１−１）の窒素原子含有量との差を、トナー中の増粘剤由来の窒素原子含有量とした。また、実施例２−１〜２−４および比較例２−１〜２−３のトナーの窒素原子含有量と、架橋性樹脂を用いていないトナー（比較例２−１）の窒素原子含有量の差によってトナー中の架橋性樹脂由来の窒素原子含有量を算出した。【０１３６】
（２）重合性単量体組成物の粘度
重合性単量体組成物の粘度の測定は、Ｂ型粘度計（ブルックフィールド社製、機器名「デジタル・レオメータＤＶ−Ｉ＋」）を用いて行なった。具体的には、重合性単量体組成物の温度を、恒温水槽を用いて２５℃にしたのち、スピンドル回転数６０ｒｐｍで、１分間スピンドルを回転させた後、粘度を測定した。上記スピンドルは、下記の測定粘度範囲により、以下のものを用いた。
１００ｍＰａ・ｓ未満：スピンドルＮｏ．１
１００ｍＰａ・ｓ以上、２００ｍＰａ・ｓ未満：スピンドルＮｏ．２
２００ｍＰａ・ｓ以上、１，５００ｍＰａ・ｓ未満：スピンドルＮｏ．３【０１３７】
（３）着色樹脂粒子の体積平均粒径Ｄｖ、および粒径分布Ｄｖ／Ｄｐ
測定試料（着色樹脂粒子）を約０．１ｇ秤量し、ビーカーに取り、分散剤としてアルキルベンゼンスルホン酸水溶液（富士フィルム社製、商品名：ドライウエル）０．１ｍｌを加えた。そのビーカーへ、さらにアイソトンＩＩを１０〜３０ｍＬ加え、２０Ｗの超音波分散機で３分間分散させた後、粒径測定機（ベックマン・コールター社製、商品名：マルチサイザー）を用いて、アパーチャー径；１００μｍ、媒体；アイソトンＩＩ、測定粒子個数；１００，０００個の条件下で、着色樹脂粒子の体積平均粒径（Ｄｖ）、および個数平均粒径（Ｄｐ）を測定し、粒径分布（Ｄｖ／Ｄｐ）を算出した。【０１３８】
（４）グロスの評価
市販の非磁性一成分現像方式のプリンターの定着ロール部の温度を変化できるように改造したプリンターを用いて、ベタ画像の紙面上トナー量が０．３０（ｍｇ／ｃｍ２）となるようにプリンターの調整を行った後、定着ロールの温度（定着温度）を１７０℃として、５ｃｍ四方のベタ画像を用紙（Ｘｅｒｏｘ社製、商品名：Ｖｉｔａｌｉｔｙ）に印字した。得られた５ｃｍ四方のベタ画像を、グロスメーター（日本電色工業社製、商品名：ＶＧＳ−ＳＥＮＳＯＲ）を用いて、入射角６０°によりグロスの値を測定した。なお、グロスの値は、大きい程光沢感があることを示す。【０１３９】
（５）ホットオフセット温度
上記（４）グロスの評価と同様の改造プリンターを用いて、ホットオフセット試験を行った。ホットオフセット試験は、定着ロール部の温度を１５０℃から５℃ずつ２３０℃まで変化させて、黒ベタ（印字濃度１００％）、および白ベタ（印字濃度０％）の印字領域を有する印字パターンを印刷し、それぞれの温度で、白ベタ（印字濃度０％）の印字領域に印字汚れが認められた際に、定着ロールにトナーの融着が発生していないか、すなわち、ホットオフセット現象の有無を目視にて観察した。このホットオフセット試験においては、定着ロールにトナーの融着が発生した最低の設定温度を、ホットオフセット温度とした。【０１４０】
（６）常温常湿（Ｎ／Ｎ）環境下での印字耐久性試験
市販の非磁性一成分現像方式プリンター（解像度６００ｄｐｉ、印刷速度２８枚／分）を用いて、印字用紙をセットし、現像装置のトナーカートリッジに、トナーを充填した後、印字用紙をセットした。温度２３℃、湿度５０％ＲＨの常温常湿（Ｎ／Ｎ）環境の各環境下で２４時間放置した後、同環境にて、５％印字濃度で１０，０００枚まで連続印字を行なった。５００枚毎にベタ印字（印字濃度１００％）をして反射式画像濃度計（マクベス社製、商品名：ＲＤ９１８）でそのベタ印字部の印字濃度を測定した。さらに、その後、白ベタ印字（印字濃度０％）を行ない、白ベタ印字の途中でプリンターを停止させ、現像後の感光体上にある非画像部のトナーを粘着テープ（住友スリーエム社製、製品名：スコッチメンディングテープ８１０−３−１８）に付着させ、それを印字用紙に貼り付けた。次に、その粘着テープを貼り付けた印字用紙の白色度（Ｂ）を、白色度計（日本電色社製）で測定し、同様にして、未使用の粘着テープだけを印字用紙に貼り付け、その白色度（Ａ）を測定し、この白色度の差（Ｂ−Ａ）をかぶり値とした。この値が小さい方が、かぶりが少なく良好であることを示す。
印字濃度が１．３以上で、かつ、カブリ値が５以下の画質を維持できる連続印字枚数を調べ、下記基準で評価した。
〇：上記基準での印刷が可能であった連続印字枚数が１００００枚以上
△：上記基準での印刷が可能であった連続印字枚数が７０００枚以上、１００００枚未満
×：上記基準での印刷が可能であった連続印字枚数が７０００枚未満【０１４１】
（実施例１−１）
モノビニル単量体としてスチレン７７部およびアクリル酸ｎ−ブチル２３部、架橋性の重合性単量体としてジビニルベンゼン０．３部、ブラック着色剤としてカーボンブラック（三菱化学社製、商品名：♯２５Ｂ）１２部、帯電制御剤として正帯電性帯電制御樹脂（藤倉化成社製、商品名：ＦＣＡ−６７６Ｐ、４級アンモニウム塩含有スチレン／アクリル樹脂）５．０部、分子量調整剤としてｔ−ドデシルメルカプタン１．０部、マクロモノマーとしてポリメタクリル酸エステルマクロモノマー（東亜合成化学工業社製、商品名：ＡＡ６、Ｔｇ＝９４℃）０．１部、離型剤としてペンタエリスリトールテトラステアレート２０部、および増粘剤としてウレア結合を有するポリエーテル樹脂の５０％ジメチルスルホキシド溶液（ビックケミー・ジャパン社製、商品名：ＢＹＫ−Ｄ４１０）０．５部（ウレア結合を有するポリエーテル樹脂換算で０．２５部、窒素原子の含有量がトナーに対し１５３質量ｐｐｍとなる量）を、攪拌装置で攪拌、混合した後、さらにメディア式分散機により、均一に分散させることで、重合性単量体組成物を得た。そして、得られた重合性単量体組成物について、上記方法に従って、粘度の測定を行った。重合性単量体組成物の粘度を表１に示す。
なお、実施例１−１で使用したウレア結合を有するポリエーテル樹脂は、重量平均分子量（Ｍｗ）が１５００であり、ガラス転移温度（Ｔｇ）が９４．５℃であった。【０１４２】
他方、室温下で、イオン交換水２５０部に塩化マグネシウム（水溶性多価金属塩）９．０部を溶解した水溶液に、イオン交換水５０部に水酸化ナトリウム（水酸化アルカリ金属）７．０部を溶解した水溶液を攪拌下で徐々に添加して、水酸化マグネシウムコロイド（難水溶性の金属水酸化物コロイド）分散液を調製した。【０１４３】
上記により得られた水酸化マグネシウムコロイド分散液に、上記にて得られた重合性単量体組成物を投入し、さらに攪拌して、そこへ重合開始剤としてｔ−ブチルパーオキシ−２−エチルブタノエート４．４部を添加した後、高速乳化・分散機（特殊機化工業社製、商品名：Ｔ．Ｋ．ホモミクサー  ＭＡＲＫ  ＩＩ型）を用いて、１２，０００ｒｐｍの回転数で高速剪断攪拌して分散を行なうことで、重合性単量体組成物の液滴形成を行なった。【０１４４】
次いで、上記にて液滴形成された重合性単量体組成物の水分散液を、反応器上部から投入し、８９℃に昇温して重合反応を行ない、重合転化率が９５％に達したときに、シェル用重合性単量体としてメチルメタクリレート１部、およびイオン交換水１０部に溶解した水溶性のシェル用重合開始剤である２，２’−アゾビス（２−メチル−Ｎ−（２−ヒドロキシエチル）−プロピオンアミド）０．１部を添加した。さらに３時間、温度を９０℃に維持して、重合を継続した後、水冷して反応を停止し、着色樹脂粒子の水分散液を得た。なお、着色樹脂粒子中に含まれる結着樹脂を構成する各単量体単位の割合は、仕込み量とほぼ同じ割合であった（後述する実施例１−２〜１−７、比較例１−１〜１−４においても同様。）。【０１４５】
次いで、上記にて得られた着色樹脂粒子の水分散液に、ｐＨが６．５以下となるまで硫酸を滴下することによって、攪拌しながら酸洗浄を行なった。そして、濾過により水を分離した後、新たにイオン交換水５００部を加えて再スラリー化し、水洗浄処理（洗浄・濾過・脱水）を室温（２５℃）で数回繰り返し行なって、得られた固形分を濾過分離した後、真空乾燥機の容器内に入れ、圧力３０ｔｏｒｒ、温度５０℃の条件下で、７２時間真空乾燥を行なうことで、乾燥した着色樹脂粒子を得た。得られた着色樹脂粒子を用いて、上記した方法にしたがって、体積平均粒径Ｄｖ、および粒径分布Ｄｖ／Ｄｐの測定を行った。結果を表１に示す。【０１４６】
次いで、上記により得られた着色樹脂粒子１００部に、疎水化処理された個数平均一次粒径が７ｎｍのシリカ微粒子０．５部、および疎水化処理されたＢＥＴ比表面積が５０ｍ２／ｇのシリカ微粒子１．２部を添加し、高速攪拌機（日本コークス社製、商品名：ＦＭミキサー）を用いて、混合攪拌して外添処理を行なうことで、実施例１−１の静電荷像現像用トナーを作製した。そして、得られた静電荷像現像用トナーを用いて、上記した方法に従って、増粘剤由来の窒素原子含有量の測定、グロスの評価、ホットオフセット温度の測定、および常温常湿（Ｎ／Ｎ）環境下での印字耐久性試験を行った。結果を表１に示す。【０１４７】
（実施例１−２）
増粘剤の使用量を１．０部（ウレア結合を有するポリエーテル樹脂換算で０．５部、窒素原子の含有量がトナーに対し３０６質量ｐｐｍとなる量）に変更した以外は、実施例１−１と同様にして、静電荷像現像用トナーを得て、同様に評価を行った。結果を表１に示す。【０１４８】
（実施例１−３）
増粘剤の使用量を１．５部（ウレア結合を有するポリエーテル樹脂換算で０．７５部、窒素原子の含有量がトナーに対し４５９質量ｐｐｍとなる量）に変更した以外は、実施例１−１と同様にして、静電荷像現像用トナーを得て、同様に評価を行った。結果を表１に示す。【０１４９】
（実施例１−４）
増粘剤の使用量を２．０部（ウレア結合を有するポリエーテル樹脂換算で１．０部、窒素原子の含有量がトナーに対し６１３質量ｐｐｍとなる量）に変更した以外は、実施例１−１と同様にして、静電荷像現像用トナーを得て、同様に評価を行った。結果を表１に示す。【０１５０】
（実施例１−５）
増粘剤の使用量を３．０部（ウレア結合を有するポリエーテル樹脂換算で１．５部、窒素原子の含有量がトナーに対し９２０質量ｐｐｍとなる量）に変更した以外は、実施例１−１と同様にして、静電荷像現像用トナーを得て、同様に評価を行った。結果を表１に示す。【０１５１】
（実施例１−６）
増粘剤として、ウレア結合を有するポリエーテル樹脂の５０％Ｎ−メチル−２−ピロリドン溶液（ビックケミー・ジャパン社製、商品名：ＢＹＫ−４１０）４．０部（ウレア結合を有するポリエーテル樹脂換算で２．０部、窒素原子の含有量がトナーに対し１２２７質量ｐｐｍとなる量）を使用した以外は、実施例１−１と同様にして、静電荷像現像用トナーを得て、同様に評価を行った。結果を表１に示す。
なお、実施例１−６で使用したウレア結合を有するポリエーテル樹脂は、重量平均分子量（Ｍｗ）が１５００であり、ガラス転移温度（Ｔｇ）が９４．５℃であった。【０１５２】
（実施例１−７）
増粘剤として、ウレア結合を有するポリエーテル樹脂の５０％Ｎ−メチル−２−ピロリドン溶液（ビックケミー・ジャパン社製、商品名：ＢＹＫ−４１１）３．０部（ウレア結合を有するポリエーテル樹脂換算で１．５部、窒素原子の含有量がトナーに対し５２０質量ｐｐｍとなる量）を使用した以外は、実施例１−１と同様にして、静電荷像現像用トナーを得て、同様に評価を行った。結果を表１に示す。
なお、実施例１−７で使用したウレア結合を有するポリエーテル樹脂は、重量平均分子量（Ｍｗ）が１８００であった。【０１５３】
（比較例１−１）
増粘剤を配合しなかった以外は、実施例１−１と同様にして、静電荷像現像用トナーを得て、同様に評価を行った。結果を表１に示す。【０１５４】
（比較例１−２）
ジビニルベンゼンの配合量を０．６部に変更した以外は、比較例１−１と同様にして、静電荷像現像用トナーを得て、同様に評価を行った。結果を表１に示す。【０１５５】
（比較例１−３）
増粘剤の使用量を０．２部（ウレア結合を有するポリエーテル樹脂換算で０．１部、窒素原子の含有量がトナーに対し６１質量ｐｐｍとなる量）に変更した以外は、実施例１−１と同様にして、静電荷像現像用トナーを得て、同様に評価を行った。結果を表１に示す。【０１５６】
（比較例１−４）
増粘剤として、ウレア結合を有するポリエーテル樹脂の５０％Ｎ−メチル−２−ピロリドン溶液（ビックケミー・ジャパン社製、商品名：ＢＹＫ−４１１）９．０部（ウレア結合を有するポリエーテル樹脂換算で４．５部、窒素原子の含有量がトナーに対し１５３３質量ｐｐｍとなる量）を使用した以外は、実施例１−１と同様にして、静電荷像現像用トナーを得て、同様に評価を行った。結果を表１に示す。【０１５７】
【表１】
2019131877.tif 000002
表１中、増粘剤の使用量は、溶媒を含有しない増粘剤のみの使用量を示した。【０１５８】
（実施例１−１〜１−７、比較例１−１〜１−４の評価）
表１より、スチレン系単量体単位と（メタ）アクリレート系単量体単位とを含む共重合体からなる結着樹脂、着色剤、帯電制御剤、および増粘剤としての窒素原子を含む樹脂を含む着色樹脂粒子を含有し、増粘剤に由来する窒素原子の含有量が静電荷像現像用トナーに対し１５０〜１５００質量ｐｐｍである静電荷像現像用トナーによれば、高グロスが得られ、かつ、ホットオフセット温度が高く、高温領域において安定した定着性を示すものであり、しかも、印字耐久性も良好であった（実施例１−１〜１−７）。
一方、増粘剤としての窒素原子を含む樹脂を配合しない場合には、ホットオフセット温度が低く、高温領域における定着性に劣る結果となり（比較例１−１）、また、ホットオフセット温度を高めるために、架橋性の重合性単量体の使用量を増加させると、ホットオフセット温度は高くなるものの、高グロス性に劣る結果となった（比較例１−２）。
さらに、増粘剤に含まれる窒素原子の含有量が１５０質量ｐｐｍ未満である場合には、ホットオフセット温度が低く、高温領域における定着性に劣る結果となり（比較例１−３）、増粘剤に含まれる窒素原子の含有量が１５００質量ｐｐｍより多い場合には、印字耐久性に劣る結果となった（比較例１−４）。【０１５９】
（実施例２−１）
モノビニル単量体としてスチレン７７部およびアクリル酸ｎ−ブチル２３部、架橋剤として、ウレタン結合および（メタ）アクリロイル基を有するポリエーテル樹脂である架橋性樹脂（日油社製、商品名：ＴＡ−６４０ＢＵ２、（メタ）アクリロイル基を３個有する）０．７部、ブラック着色剤としてカーボンブラック（三菱化学社製、商品名：♯２５Ｂ）１２部、帯電制御剤として正帯電性帯電制御樹脂（藤倉化成社製、商品名：ＦＣＡ−６７６Ｐ、４級アンモニウム塩含有スチレン／アクリル樹脂）５．０部、分子量調整剤としてｔ−ドデシルメルカプタン１．０部、マクロモノマーとしてポリメタクリル酸エステルマクロモノマー（東亜合成化学工業社製、商品名：ＡＡ６、Ｔｇ＝９４℃）０．１部、離型剤としてペンタエリスリトールテトラステアレート２０部を、攪拌装置で攪拌、混合した後、さらにメディア式分散機により、均一に分散させることで、重合性単量体組成物を得た。
なお、実施例２−１で使用したウレタン結合および（メタ）アクリロイル基を有するポリエーテル樹脂は、重量平均分子量（Ｍｗ）が２３００であった。【０１６０】
他方、室温下で、イオン交換水２５０部に塩化マグネシウム（水溶性多価金属塩）９．０部を溶解した水溶液に、イオン交換水５０部に水酸化ナトリウム（水酸化アルカリ金属）７．０部を溶解した水溶液を攪拌下で徐々に添加して、水酸化マグネシウムコロイド（難水溶性の金属水酸化物コロイド）分散液を調製した。【０１６１】
上記により得られた水酸化マグネシウムコロイド分散液に、上記にて得られた重合性単量体組成物を投入し、さらに攪拌して、そこへ重合開始剤としてｔ−ブチルパーオキシ−２−エチルブタノエート４．４部を添加した後、高速乳化・分散機（特殊機化工業社製、商品名：Ｔ．Ｋ．ホモミクサー  ＭＡＲＫ  ＩＩ型）を用いて、１２，０００ｒｐｍの回転数で高速剪断攪拌して分散を行なうことで、重合性単量体組成物の液滴形成を行なった。【０１６２】
次いで、上記にて液滴形成された重合性単量体組成物の水分散液を、反応器上部から投入し、８９℃に昇温して重合反応を行ない、重合転化率が９５％に達したときに、シェル用重合性単量体としてメチルメタクリレート１部、およびイオン交換水１０部に溶解した水溶性のシェル用重合開始剤である２，２’−アゾビス（２−メチル−Ｎ−（２−ヒドロキシエチル）−プロピオンアミド）０．１部を添加した。さらに３時間、温度を９０℃に維持して、重合を継続した後、水冷して反応を停止し、着色樹脂粒子の水分散液を得た。なお、着色樹脂粒子中に含まれる結着樹脂を構成する各単量体単位の割合は、仕込み量とほぼ同じ割合であった（後述する実施例１−２〜１−４、比較例１−１〜１−３においても同様。）。【０１６３】
次いで、上記にて得られた着色樹脂粒子の水分散液に、ｐＨが６．５以下となるまで硫酸を滴下することによって、攪拌しながら酸洗浄を行なった。そして、濾過により水を分離した後、新たにイオン交換水５００部を加えて再スラリー化し、水洗浄処理（洗浄・濾過・脱水）を室温（２５℃）で数回繰り返し行なって、得られた固形分を濾過分離した後、真空乾燥機の容器内に入れ、圧力３０ｔｏｒｒ、温度５０℃の条件下で、７２時間真空乾燥を行なうことで、乾燥した着色樹脂粒子を得た。得られた着色樹脂粒子を用いて、上記した方法にしたがって、体積平均粒径Ｄｖ、および粒径分布Ｄｖ／Ｄｐの測定を行った。結果を表２に示す。【０１６４】
次いで、上記により得られた着色樹脂粒子１００部に、外添剤として、疎水化処理された個数平均一次粒径が７ｎｍのシリカ微粒子０．５部、および疎水化処理されたＢＥＴ比表面積が５０ｍ２／ｇのシリカ微粒子１．２部を添加し、高速攪拌機（日本コークス社製、商品名：ＦＭミキサー）を用いて、混合攪拌して外添処理を行なうことで、実施例２−１の静電荷像現像用トナーを作製した。そして、得られた静電荷像現像用トナーを用いて、上記した方法に従って、架橋性樹脂由来の窒素原子含有量の測定、グロスの評価およびホットオフセット温度の測定を行った。結果を表２に示す。【０１６５】
（実施例２−２）
架橋剤の使用量を１．０部に変更した以外は、実施例２−１と同様にして、静電荷像現像用トナーを得て、同様に評価を行った。結果を表２に示す。【０１６６】
（実施例２−３）
架橋剤の使用量を１．３部に変更した以外は、実施例２−１と同様にして、静電荷像現像用トナーを得て、同様に評価を行った。結果を表２に示す。【０１６７】
（実施例２−４）
架橋剤の使用量を１．６部に変更した以外は、実施例２−１と同様にして、静電荷像現像用トナーを得て、同様に評価を行った。結果を表２に示す。【０１６８】
（比較例２−１）
架橋剤として、架橋性樹脂を用いず、架橋性の重合性単量体として、ジビニルベンゼンを０．３部使用した以外は、実施例２−１と同様にして、静電荷像現像用トナーを得て、同様に評価を行った。結果を表２に示す。【０１６９】
（比較例２−２）
ジビニルベンゼンの配合量を０．６部に変更した以外は、比較例２−１と同様にして、静電荷像現像用トナーを得て、同様に評価を行った。結果を表２に示す。【０１７０】
（比較例２−３）
架橋剤として、ウレタン結合および（メタ）アクリロイル基を有する水素化ポリブタジエン樹脂である架橋性樹脂（日本曹達社製、商品名：ＴＥＡＩ−１０００、（メタ）アクリロイル基を２個有する）を２部使用した以外は、実施例２−１と同様にして、静電荷像現像用トナーを得て、同様に評価を行った。結果を表２に示す。【０１７１】
【表２】
2019131877.tif 000003
【０１７２】
（実施例２−１〜２−４、比較例２−１〜２−３の評価）
表２より、スチレン系単量体単位と（メタ）アクリレート系単量体単位とを含み、かつ、特定の条件で架橋剤により架橋された共重合体からなる結着樹脂、着色剤、および帯電制御剤を含む着色樹脂粒子を含有する静電荷像現像用トナーによれば、高グロスが得られ、かつ、ホットオフセット温度が高く、高温領域において安定した定着性を示すものであった（実施例２−１〜２−４）。
一方、特定の条件で架橋剤により架橋された共重合体からなる結着樹脂を配合しない場合には、高グロス性と高ホットオフセット温度を両立できない結果となった（比較例２−１、２−２）。
比較例２−３では、高グロス性には優れるものの、ホットオフセット温度に劣る結果となった。
【国際調査報告】
2019131877.tif 000004
2019131877.tif 000005
2019131877.tif 000006
2019131877.tif 000007
2019131877.tif 000008
2019131877.tif 000009